ЦЕОЛИТНЫЙ АДСОРБЕНТ

1. Цеолитный адсорбент, содержащий в поверхностном слое гранул глубиной 5-300 микрон кристаллическую фазу цеолита типа A с катионами Ca, Cu и Zn и содержащий в составе в расчете на атомные проценты: 0,5-5,0% Ca; 0,01-0,5% Cu; 0,01-0,5% Zn, 2,5÷11,0% Na, полученный путем ионообменного модифицирования цеолита типа A при температуре 20-90°C, раствором, содержащим соли кальция, меди и цинка при массовом соотношении жидкой и твердой фаз, равном (2-20):1, с последующей промывкой сушкой и прокаливанием при 120-550°C.
2. Цеолитный адсорбент по п. 1, характеризующийся тем, что ионообменное модифицирование осуществлено в растворе, содержащем хлориды кальция, меди и цинка при их концентрации в растворе: 0,3-1,0 N по хлориду кальция, 0,01-0,2 N по хлориду меди и 0,01-0,2 N по хлориду цинка.
3. Цеолитный адсорбент, содержащий в поверхностном слое гранул глубиной 5-300 микрон кристаллическую фазу цеолита типа A с катионами Mg, Cu и Zn и содержащий в составе в расчете на атомные проценты: 0,5-5,0% Mg; 0,01-0,5% Cu; 0,01-0,5% Zn, 2,5÷11,0% Na, полученный путем ионообменного модифицирования цеолита типа A при температуре 20-90°C, раствором, содержащим соли магния, меди и цинка при массовом соотношении жидкой и твердой фаз, равном (2-20): 1, с последующей промывкой сушкой и прокаливанием при 120-550°C.
4. Цеолитный адсорбент по п. 3, характеризующийся тем, что ионообменное модифицирование осуществлено в растворе, содержащем хлориды магния, меди и цинка при их концентрации в растворе: 0,3-1,0 N по хлориду магния, 0,01-0,2 N по хлориду меди и 0,01-0,2 N по хлориду цинка.
5. Цеолитный адсорбент, содержащий в поверхностном слое гранул глубиной 5-300 микрон кристаллическую фазу цеолита типа A с катионами Ca и Cu и содержащий в составе в расчете на атомные проценты: 0,5-5,0% Ca; 0,01-0,5% Cu, 2,5÷11,0% Na, полученный путем ионообменного модифицирования цеолита типа A при температуре 20-90°C, раствором, содержащим соли кальция и меди при массовом соотношении жидкой и твердой фаз, равном (2-20):1, с последующей промывкой сушкой и прокаливанием при 120-550°C.
6. Цеолитный адсорбент по п. 5, характеризующийся тем, что ионообменное модифицирование осуществлено в растворе, содержащем хлориды кальция и меди при их концентрации в растворе: 0,3-1,0 N по хлориду кальция, 0,01-0,2 N по хлориду меди.
7. Цеолитный адсорбент, содержащий в поверхностном слое гранул глубиной 5-300 микрон кристаллическую фазу цеолита типа A с катионами Ca и Ζn и содержащий в составе в расчете на атомные проценты: 0,5-5,0% Ca; 0,01-0,5% Ζn, 2,5÷11,0% Na, полученный путем ионообменного модифицирования цеолита типа А при температуре 20-90°C, раствором, содержащим соли кальция и цинка при массовом соотношении жидкой и твердой фаз, равном (2-20):1, с последующей промывкой сушкой и прокаливанием при 120-550°C.
8. Цеолитный адсорбент по п. 7, характеризующийся тем, что ионообменное модифицирование осуществлено в растворе, содержащем хлориды кальция и цинка при их концентрации в растворе: 0,3-1,0 N по хлориду кальция и 0,01-0,2 N по хлориду цинка.
9. Цеолитный адсорбент, содержащий в поверхностном слое гранул глубиной 5-300 микрон кристаллическую фазу цеолита типа A с катионами Mg и Cu и содержащий в составе в расчете на атомные проценты: 0,5-5,0% Mg; 0,01-0,5% Cu, 2,5÷11,0% Na, полученный путем ионообменного модифицирования цеолита типа A при температуре 20-90°C, раствором, содержащим соли магния и меди при массовом соотношении жидкой и твердой фаз, равном (2-20):1, с последующей промывкой сушкой и прокаливанием при 120-550°C.
10. Цеолитный адсорбент по п. 9, характеризующийся тем, что ионообменное модифицирование осуществлено в растворе, содержащем хлориды магния и меди при их концентрации в растворе: 0,3-1,0 N по хлориду магния и 0,01-0,2 N по хлориду меди.
11. Цеолитный адсорбент, содержащий в поверхностном слое гранул глубиной 5-300 микрон кристаллическую фазу цеолита типа A с катионами Mg и Ζn и содержащий в составе в расчете на атомные проценты: 0,5-5,0% Mg; 0,01-0,5% Ζn, 2,5÷11,0% Na, полученный путем ионообменного модифицирования цеолита типа A при температуре 20-90°C, раствором, содержащим соли магния и цинка при массовом соотношении жидкой и твердой фаз, равном (2-20):11, с последующей промывкой сушкой и прокаливанием при 120-550°C.
12. Цеолитный адсорбент по п. 11, характеризующийся тем, что ионообменное модифицирование осуществлено в растворе, содержащем хлориды магния и цинка при их концентрации в растворе: 0,3-1,0 N по хлориду магния и 0,01-0,2 N по хлориду цинка.